(57)【要約】【課題】  従来よりも装着感に優れた身体貼付用積層シートを提供しようとするもの。【解決手段】  合成樹脂製の基材フィルム１の少なくとも片面に、合成樹脂から成る凹凸を備えたパターン層２が積層されると共に、前記基材フィルム１についてＪＩＳ  Ｋ７３１１に準拠して測定した２０％伸張時の引張応力をＭ１、前記基材フィルム１とパターン層２が積層された積層シートについてＪＩＳ  Ｋ７３１１に準拠して測定した２０％伸張時の引張応力をＭ２とすると、前記Ｍ１とＭ２が０．１≦Ｍ２／Ｍ１≦０．５の関係を有する。合成樹脂製の基材フィルムの少なくとも片面に、合成樹脂から成る凹凸を備えたパターン層が積層されており、基材フィルムの変形に伴ってパターン層が積層された積層シート全体として伸縮することとなる。【選択図】  図１
2007159603.tif 000002
【特許請求の範囲】
【請求項１】
合成樹脂製の基材フィルム（１）の少なくとも片面に、合成樹脂から成る凹凸を備えたパターン層（２）が積層されると共に、前記基材フィルム（１）についてＪＩＳ  Ｋ７３１１に準拠して測定した２０％伸張時の引張応力をＭ１、前記基材フィルム（１）とパターン層（２）が積層された積層シートについてＪＩＳ  Ｋ７３１１に準拠して測定した２０％伸張時の引張応力をＭ２とすると、前記Ｍ１とＭ２が０．１≦Ｍ２／Ｍ１≦０．５の関係を有することを特徴とする積層シート。
【請求項２】
前記凹凸を備えたパターン層（２）はメッシュ状の構造を有する請求項１記載の積層シート。
【請求項３】
前記凹凸を備えたパターン層（２）はドット状の構造を有する請求項１記載の積層シート。
【請求項４】
前記凹凸を備えたパターン層（２）は亀甲状の形状を有する請求項１記載の積層シート。
【請求項５】
前記パターン層（２）の目付を１０〜１００ｇ／ｍ２の範囲に設定した請求項１乃至４のいずれかに記載の積層シート。
【請求項６】
前記基材フィルム（１）の透湿性は、４０℃、９０％ＲＨの雰囲気でＪＩＳ  Ｚ０２０８(Ｂ法)に準拠して測定される透湿度が１２０ｇ／ｍ２・２４ｈｒｓ以上である請求項１乃至５のいずれかに記載の積層シート。
【請求項７】
前記パターン層（２）の表面に粘着層（４）を形成した請求項１乃至６のいずれかに記載の身体貼付用積層シート。
【発明の詳細な説明】
【技術分野】
【０００１】
この発明は、医療用のドレッシング材や化粧品用途などに利用することができ伸縮性や装着感に優れた積層シートに関するものである。
【背景技術】
【０００２】
従来、傷を保護したり治療したりするために皮膚表面に貼付して使用する貼付材は、皮膚表面の凹凸によく馴染み、反復して起る伸縮や屈曲に追従できるように、柔軟性に富んだ防水性のフイルムその他のシ−トを用い、これの一面に粘着剤層を設けたものを使用しているが、上記シ−トは柔軟性に富んでいるために、全体に腰がなく、容易に折曲ったり、粘着剤層同志が付着して使用できなくなることも多く、誰でもが簡単に貼付けることがなかなかに難かしく、このような柔軟性に富んでいるシ−トを皮膚表面などの所望の位置にしわを寄せることもなく的確に貼付けることができ、また貼付けた後でも体の動き等につれてこれに順応でき、患部を充分に保護することができるようにすることを目的として、次のような貼付材が提案されている（特許文献１参照）。
【０００３】
この貼付材は、防水性と共に透湿性と通気性を併せ持つ柔軟性のプラスチックフイルムの一面に、該プラスチックフイルムに比べてやゝ腰のある柔軟性を持った不織布を重ね合せて一体とし、その不織布側に粘着剤層を形成しており、これを傷部などに当てるようにしながら患部に粘着剤層を押当てるようにすると、柔軟で伸縮性を持った表面のプラスチックフイルムも、これより腰の強い不織布によって適度の展張作用が与えられているので、粘着剤層同志が付着するようなこともなく、さらに貼付材の全体が適度の伸縮性を有しているので、患部に凹凸があってもその表面によく順応しながら、しわが寄ることもなくきれいに貼付けることができる、というものである。
【０００４】
しかし、この貼付材を肘などに貼った場合に伸びると不織布の繊維の交絡がほどけてきて伸縮性が減退することがあり、またプラスチックフィルムに不織布が追従し難く柔軟性が発揮され難くなり装着時に異物感を感じ易いという問題があった。
【特許文献１】特開平８−１０２８３号公報（図１）
【発明の開示】
【発明が解決しようとする課題】
【０００５】
そこでこの発明は、従来よりも装着感に優れた積層シートを提供しようとするものである。
【課題を解決するための手段】
【０００６】
前記課題を解決するためこの発明では次のような技術的手段を講じている。
【０００７】
(１)この発明の積層シートは、合成樹脂製の基材フィルムの少なくとも片面に、合成樹脂から成る凹凸を備えたパターン層が積層されると共に、前記基材フィルムについてＪＩＳ  Ｋ７３１１に準拠して測定した２０％伸張時の引張応力をＭ１、前記基材フィルムとパターン層が積層された積層シートについてＪＩＳ  Ｋ７３１１に準拠して測定した２０％伸張時の引張応力をＭ２とすると、前記Ｍ１とＭ２が０．１≦Ｍ２／Ｍ１≦０．５の関係を有することを特徴とする。
【０００８】
この積層シートは、合成樹脂製の基材フィルムの少なくとも片面に、合成樹脂から成る凹凸を備えたパターン層が積層されており、基材フィルムの変形に伴ってパターン層が積層された積層シート全体として伸縮することとなる。
【０００９】
そして、基材フィルムの２０％伸張時の引張応力Ｍ１と、前記基材フィルムとパターン層が積層された積層シート（基材フィルム＋パターン層）の２０％伸張時の引張応力Ｍ２が、０．１≦Ｍ２／Ｍ１≦０．５の関係を有するので、基材フィルムの引張応力Ｍ１に対して積層シートの引張応力Ｍ２を前記範囲のように小さめに設定することにより、積層シート全体の厚みの割りには伸縮し易いものとなり、積層シートの厚み感にしては軽い力で伸縮性を示す。また、軽い伸縮性で身体の装着面に追従することとなるので、装着時の違和感や異物感が少ないものとなる。更に、装着した際に不織布を使用した場合のように装着端部が擦れてほつれが発生することも回避され、長時間装着しても快適性を持続し得る。
【００１０】
ここで、前記基材フィルムとパターン層が積層された積層シートの２０％伸張時の引張応力Ｍ２は、基材フィルムの厚みＴ１（図１参照）とパターン層の平均高さＴ２（図１参照）の合計Ｔ１＋Ｔ２を積層シートの総厚みと想定して求められる値をいう。
【００１１】
また、前記合成樹脂製の基材フィルムとして例えば厚さ５〜３００μｍのものを好適に使用することができ、その材質としては特に限定されるものではなく、ポリオレフィン系樹脂、ポリ塩化ビニル系樹脂、ポリウレタン系樹脂、各種エラストマー等が挙げられるが、伸縮性を有するということからポリウレタン樹脂、ポリウレタン系エラストマー、ポリオレフィン系エラストマー、スチレン系エラストマー、ポリエステル系エラストマー等の各種エラストマー等が好ましく、透湿性に優れるポリウレタン系エラストマーがより好ましい。
【００１２】
さらに、合成樹脂から成るパターン層の材質として、ポリウレタン樹脂、ポリウレタン系エラストマー樹脂、ポリスチレン系エラストマー樹脂、ポリオレフィン系エラストマー樹脂、ポリオレフィン樹脂、ポリエステル系エラストマー樹脂、ポリ塩化ビニル系樹脂、及びその他の熱可塑性樹脂の単体或いは混合品などが使用できる。
【００１３】
合成樹脂製の基材フィルムに対し、合成樹脂から成る凹凸を備えたパターン層は、例えばパターン印刷により積層することができる。
【００１４】
（２）前記凹凸を備えたパターン層はメッシュ状の構造を有することとしてもよい。
このように構成すると、メッシュ状（格子状ないし網目状）の幾何学的模様を有するパターン層は、その格子ないし網目が存する部分（凸部）によって厚み感が付与されると共に、格子ないし網目が存しない開放領域（凹部）は基材フィルムに起因する透湿性が維持され通気性が担保されて身体への貼付時に蒸れ難くより快適なものとなる。また、格子ないし網目が存する方向へのコシの強さが担保される。
【００１５】
（３）前記凹凸を備えたパターン層はドット状の構造を有することとしてもよい。
このように構成すると、連続的ではないドット状の構造によって基材フィルムへの追随性がよく柔軟性に優れると共に、開放領域を広くとれ透湿性が維持されやすい。
【００１６】
（４）前記凹凸を備えたパターン層は亀甲状の形状を有することとしてもよい。
このように構成すると、パターン層は亀甲状（六角形状、ハニカム状）の形状を有し空隙域が比較的多い構造であるので基材の伸縮に追従しやすい。また、斜め方向へのコシの強さも担保される。
【００１７】
（５）前記パターン層の目付を１０〜１００ｇ／ｍ２の範囲に設定してもよい。
このように設定すると積層シート全体の腰を適度に強くすることができ、身体への装着時にシワが殆ど生じることなく取扱いやハンドリングに優れる。
【００１８】
（６）前記基材フィルムの透湿性は、４０℃、９０％ＲＨの雰囲気でＪＩＳ  Ｚ０２０８(Ｂ法)に準拠して測定される透湿度が１２０ｇ／ｍ２・２４ｈｒｓ以上であることとしてもよい。
このようにすると、装着部にかいた汗が適度に揮散され蒸れることなく長時間装着することが可能となる。
【００１９】
（７）前記パターン層の表面に粘着層を形成して身体貼付用の積層シートとしてもよい。すなわちこの積層シートは、身体への装着面（基材フィルム側としたりパターン層側とすることができる）に粘着層を設けて身体貼付用とすることができる。
このように構成すると、パターン層の表面の粘着層側を身体に装着した際、前記パターン層の凹凸によって皮膚に刺激を与えて血行促進を図り、装着箇所が傷の治療の場合は治癒を速めることができる。
【００２０】
ここでパターン層の表面に粘着層を形成する態様として、パターン層の凹凸の頂部のみに粘着層を形成したり（通気性、透湿性を維持しやすい。図１及び図２参照）、主としてパターン層の凹凸の間隙のみに粘着層を形成したり（強い粘着力が維持できる、図３参照）、パターン層の凹凸の頂部と凹凸の間隙の双方に粘着層を形成したり（強い粘着力が維持できる、図４参照）、パターン層の凹凸の間隙及びその上層に粘着層を形成したり（より強い粘着力が維持できる。図５参照）することできる。
【発明の効果】
【００２１】
この発明は上述のような構成であり、次の効果を有する。
【００２２】
積層シートの厚み感にしては軽い伸縮性を有するので、従来よりも装着感に優れる積層シートを提供することができる。
【発明を実施するための最良の形態】
【００２３】
以下、この発明の実施の形態を図面を参照して説明する。
【００２４】
図１乃至図５に示すように、この実施形態の身体貼付用の積層シートは、合成樹脂製の基材フィルム１の片面に、合成樹脂から成る凹凸を備えたパターン層２が積層されている。前記パターン層２は、空孔３を有する。この身体貼付用積層シートは、医療用のドレッシング材や絆創膏、化粧品用途その他に利用することができる。
【００２５】
前記合成樹脂製の基材フィルム１として厚さ５〜３００μｍのものを好適に使用することができ、その材質としてポリオレフィン系樹脂、ポリ塩化ビニル系樹脂、ポリウレタン系樹脂、各種エラストマーが挙げられ、伸縮性を有するということからポリウレタン樹脂、ポリウレタン系エラストマー、ポリオレフィン系エラストマー、スチレン系エラストマー、ポリエステル系エラストマー等の各種エラストマーが好ましく、なかでも４０℃、９０％ＲＨの雰囲気でＪＩＳＺ０２０８（Ｂ法）に準拠して測定される透湿度が１２０ｇ／ｍ2・２４ｈｒｓ以上のものが好ましい。この観点からするとポリウレタン系エラストマーが最良である。
【００２６】
合成樹脂から成るパターン層２の材質として、ポリウレタン樹脂、ポリウレタン系エラストマー樹脂、ポリスチレン系エラストマー樹脂、ポリオレフィン系エラストマー樹脂、ポリオレフィン樹脂、ポリエステル系エラストマー樹脂、ポリ塩化ビニル系樹脂、及びその他の熱可塑性樹脂の単体或いは混合品などが使用できる。前記パターン層２の目付は、１０〜１００ｇ／ｍ２の範囲に設定することが好ましい。
【００２７】
そして、前記基材フィルム１についてＪＩＳ  Ｋ７３１１に準拠して測定した２０％伸張時の引張応力をＭ１、前記基材フィルム１とパターン層２が積層された積層シート（基材フィルム１＋パターン層２）についてＪＩＳ  Ｋ７３１１に準拠して測定した２０％伸張時の引張応力をＭ２とすると、前記Ｍ１とＭ２が０．１≦Ｍ２／Ｍ１≦０．５の関係を有することとしている。前記基材フィルム１とパターン層２が積層された積層シートの２０％伸張時の引張応力Ｍ２は、基材フィルム１の厚みＴ１（図１参照）とパターン層２の平均高さＴ２（図１参照）の合計Ｔ１＋Ｔ２を積層シートの総厚みと想定して求められる値をいう。なお、絆創膏の実際の使用時に伸張される最大伸度は一般的には２０％程度までである。
【００２８】
前記凹凸を備えたパターン層２の態様として、メッシュ状（格子状ないし網目状）、ドット状、亀甲状（六角形状、ハニカム状）などの幾何学的模様とすることができる。図１乃至図５に示すように、この実施形態では、前記パターン層２はメッシュ状（格子状）の構造を有することとした。この合成樹脂から成る凹凸を備えたパターン層２は、合成樹脂製の基材フィルム１に対し、溶融した状態でパターン状に転写する公知のパターン印刷法により積層して製造した。
【００２９】
この身体貼付用積層シートは、身体への装着面（基材フィルム１側としたりパターン層２側とすることができる）に粘着層４を設けることができるが、この実施形態ではパターン層２の表面に粘着層４を形成した。前記粘着層４として、アクリル系、ウレタン系、ゴム系、シリコーン系のものなどを用いることができる。
【００３０】
パターン層２の表面に粘着層４を形成する態様として、パターン層２の凹凸の頂部のみに粘着層４を形成したり（通気性、透湿性を維持しやすい。図１及び図２参照）、主としてパターン層２の凹凸の間隙のみに粘着層４を形成したり（強い粘着力が維持できる。図３参照）、パターン層２の凹凸の頂部と凹凸の間隙の双方に粘着層４を形成したり（強い粘着力が維持できる。図４参照）、パターン層２の凹凸の間隙及びその上層に粘着層４を形成したり（より強い粘着力が維持できる。図５参照）することできる。
【００３１】
また前記基材フィルム１は透湿性を有すると共に、その透湿性は４０℃、９０％ＲＨの雰囲気でＪＩＳ  Ｚ０２０８(Ｂ法)に準拠して測定される透湿度が１２０ｇ／ｍ２・２４ｈｒｓ以上となるようにした。
【００３２】
次に、この実施形態の身体貼付用積層シートの使用状態を説明する。
【００３３】
この身体貼付用積層シートは、合成樹脂製の基材フィルム１の片面に、合成樹脂から成る凹凸を備えたパターン層２が積層されており、基材フィルム１の変形に伴ってパターン層２が積層された積層シート全体として伸縮することとなる。
【００３４】
そして、基材フィルム１の２０％伸張時の引張応力Ｍ１と、前記基材フィルム１とパターン層２が積層された積層シート（基材フィルム１＋パターン層２）の２０％伸張時の引張応力Ｍ２が、０．１≦Ｍ２／Ｍ１≦０．５の関係を有するので、基材フィルム１の引張応力Ｍ１に対して積層シートの引張応力Ｍ２を前記範囲のように小さめに設定することにより、積層シート全体の厚みの割りには伸縮し易いものとなり、積層シートの厚み感にしては軽い力で伸縮性を示し、従来よりも装着感に優れるという利点がある。また、軽い伸縮性で身体の装着面に追従することとなるので、装着時の違和感や異物感が少ないものとなるという利点がある。実際の感覚面では、全体がフニャフニャし過ぎて取り扱い難いということはなく且つ固くてゴワゴワし過ぎるということもない適度な風合いを併せ持つ。なお、Ｍ２／Ｍ１が０．１未満とすると、積層シートの腰が損なわれ取り扱い性に劣るものとなり、０．５より大きいと身体等への追従性が損なわれ装着性に劣るものとなった。
【００３５】
また、装着した際に不織布を使用した場合のように装着端部が擦れてほつれが発生することも回避され、長時間装着しても快適性を持続し得るという利点がある。
【００３６】
更に、前記基材フィルム１が透湿性を有すると共に前記パターン層２はメッシュ状の構造を有することとしており、メッシュ状のパターン層２はその格子が存する部分（凸部）によって厚み感が付与されると共に、格子が存しない開放領域（凹部）は透湿性を有する基材フィルム１のみによる透湿性が維持され通気性が担保されて身体への貼付時に蒸れ難くより快適なものとなるという利点がある。ここで、パターン層２がドット状の構造を有することとすると開放領域を広くとれ透湿性が維持されやすいという利点があり、亀甲状（六角形状、ハニカム状）の形状を有することとするとパターン層２が基材の伸縮に追従しやすいという利点がある。
【００３７】
その上、前記パターン層２の表面に粘着層４を形成しており、パターン層２の表面の粘着層４側を身体に装着した際、前記パターン層２の凹凸によって皮膚に刺激を与えて血行促進を図り、装着箇所が傷の治療の場合は治癒を速めることができるという利点がある。
【００３８】
前記パターン層２の目付を１０〜１００ｇ／ｍ２の範囲に設定したので積層シート全体の腰を適度に強くすることができ、身体への装着時にシワが殆ど生じることなく取扱い・ハンドリングに優れるという利点がある。
【００３９】
また前記基材フィルム１の透湿性は、４０℃、９０％ＲＨの雰囲気でＪＩＳ  Ｚ０２０８(Ｂ法)に準拠して測定される透湿度が１２０ｇ／ｍ２・２４ｈｒｓ以上であり、装着部にかいた汗が適度に揮散され蒸れることなく長時間装着することが可能となる。
【実施例】
【００４０】
次に、この発明の構成をより具体的に説明する。
（実施例１）
厚さ２５μｍのポリウレタン樹脂製の基材フィルム１の片面に、ポリウレタンエラストマー樹脂とポリスチレンエラストマー樹脂が９：１でブレンドされた合成樹脂から成るメッシュ状（メッシュ開口の大きさ：縦横８００μｍ、メッシュの太さ：３００μｍ）の凹凸を備えたパターン層２（厚さ７５μｍで目付が３０ｇ／ｍ２）を溶融状態で転写する公知のパターン印刷法により積層し、身体貼付用積層シートを作製した。この身体貼付用積層シートの総厚は１００μｍである。前記パターン層２の表面の全面にアクリル系粘着剤を塗布して粘着層４（図１，２参照）を形成した。前記基材フィルム１の透湿性は、４０℃、９０％ＲＨの雰囲気でＪＩＳ  Ｚ０２０８(Ｂ法)に準拠して測定される透湿度が２９２０ｇ／ｍ２・２４ｈｒｓであった。
【００４１】
（実施例２）
厚さ２５μｍのポリウレタン樹脂製の基材フィルム１の片面に、ポリウレタンエラストマー樹脂とポリスチレンエラストマー樹脂が９：１でブレンドされた合成樹脂から成るメッシュ状（実施例１と同様）の凹凸を備えたパターン層２（厚さ１２５μｍで目付が５０ｇ／ｍ２）を溶融状態で転写する公知のパターン印刷法により積層し、身体貼付用積層シートを作製した。この身体貼付用積層シートの総厚は１５０μｍである。パターン層２の表面の全面にアクリル系粘着剤を塗布して粘着層４（図１，２参照）を形成した。前記基材フィルム１の前記透湿度は、２９２０ｇ／ｍ２・２４ｈｒｓであった。
【００４２】
（比較例１）
厚さが２５μｍのポリウレタン樹脂製のフィルム（単層フィルム）により身体貼付用シートを作製した。前記フィルムの片面の全面にアクリル系粘着剤を塗布して粘着層を形成した。この２５μｍのポリウレタン樹脂製のフィルムは、実施例１，２の基材フィルムに相当するものである。前記フィルムの前記透湿度は、２９２０ｇ／ｍ２・２４ｈｒｓであった。
【００４３】
（比較例２）
厚さが１００μｍのポリウレタン樹脂製のフィルム（単層フィルム）により身体貼付用シートを作製した。前記フィルムの片面の全面にアクリル系粘着剤を塗布して粘着層を形成した。前記フィルムの前記透湿度は、７３０ｇ／ｍ２・２４ｈｒｓであった。
【００４４】
（比較例３）
厚さが１５０μｍのポリウレタン樹脂製のフィルム（単層フィルム）により身体貼付用シートを作製した。前記フィルムの片面の全面にアクリル系粘着剤を塗布して粘着層を形成した。前記フィルムの前記透湿度は、５８０ｇ／ｍ２・２４ｈｒｓであった。
【００４５】
（比較例４）
厚さが２５μｍのポリウレタン樹脂製のフィルム（単層フィルム）により身体貼付用シートを作製し、その片面の全面にアクリル系粘着剤を塗布し、更にチュールネットを前記粘着剤に食い込ませた形状にて接着したものを作製した。前記フィルムの前記透湿度は、２９２０ｇ／ｍ２・２４ｈｒｓであった。
【００４６】
（比較例５）
厚さ２５μｍのポリウレタン製の基材フィルムの片面に、ポリウレタンエラストマー樹脂とポリスチレンエラストマー樹脂が９：１でブレンドされた合成樹脂からなるメッシュ状（実施例１と同様）の凹凸を備えたパターン層（厚み：２０μｍ、目付：８ｇ／ｍ２、総厚：４５μｍ）を溶融状態で転写する公知のパターン印刷法により積層し、積層シートを作成した。この、積層シートの総厚は５０μｍである。積層シートのパターン層の表面の全面にアクリル系粘着剤を塗布して粘着剤層を形成し、身体貼着用積層シートとした。前記基材フィルムの前記透湿度は、２９２０ｇ／ｍ２・２４ｈｓであった。
【００４７】
（比較例６）
厚さ２５μｍのポリウレタン製の基材フィルムの片面に、ポリウレタンエラストマー樹脂とポリスチレンエラストマー樹脂が９：１でブレンドされた合成樹脂からなるメッシュ状（実施例１と同様）の凹凸を備えたパターン層（厚み：２７５μｍ、目付：１１０ｇ／ｍ２、総厚：３００μｍ）を溶融状態で転写する公知のパターン印刷法により積層し、積層シートを作成した。この、積層シートの総厚は２５０μｍである。積層シートのパターン層の表面の全面にアクリル系粘着剤を塗布して粘着剤層を形成し、身体貼着用積層シートとした。前記基材フィルムの前記透湿度は、２９２０ｇ／ｍ２・２４ｈｓであった。
【００４８】
各実施例及び比較例で得られた身体貼付用シートの２０％伸張時の引張強度（ＪＩＳ  Ｋ７３１１準拠）を測定した。すなわち、実施例及び比較例の身体貼付用シートのサンプルからＪＩＳ  Ｋ７３１１に規定されたダンベル状試験片（有効試料幅５ｍｍ）を採取し、引張試験機（島津製作所社製オートグラフ、商品名ＡＧＳ−Ｈ）でつかみ間隔が３５ｍｍになるように固定した。そして、３００ｍｍ／ｍｉｎの速度で引張り、２０％伸ばした時の荷重の測定を行った。この数値から、身体貼付用シートのサンプルの基材フィルム１の引張応力Ｍ１、前記基材フィルム１とパターン層２が積層された積層シートの引張応力Ｍ２を算出した。これらの値は縦方向と横方向とを両方とって、その平均値とした。
【００４９】
実施例１のＭ２／Ｍ１であるが、基材フィルム１の厚みは２５μｍ、前記基材フィルム１とパターン層２が積層された積層シートの厚みは１００μｍである。これより試験片の断面積は１００μｍ（０．１ｍｍ）×５ｍｍで０．５ｍｍ2となる。２０％伸張時の場合、引張応力（Ｍ２）は荷重値÷断面積で０．９４ＭＰa(縦横の平均値）であった。一方、基材フィルム１の引張応力（Ｍ１）は、同様にして２０％伸張時の場合、２．６７ＭＰa(縦横の平均値）であった。よって、この場合のＭ２／Ｍ１は０．９４ＭＰa÷２．６７ＭＰaで０．３５となる。この数値は０．１≦Ｍ２／Ｍ１≦０．５の範囲内である。
【００５０】
実施例２のＭ２／Ｍ１であるが、基材フィルム１の厚みは２５μｍ、前記基材フィルム１とパターン層２が積層された積層シートの厚みは１５０μｍである。これより２０％伸張時の場合、同様にして引張応力（Ｍ２）は０．８８ＭＰa(縦横の平均値）であった。一方、基材フィルム１の引張応力（Ｍ１）は、２０％伸張時の場合、２．６７ＭＰa(縦横の平均値）であった。よって、この場合のＭ２／Ｍ１は０．８８ＭＰa÷２．６７ＭＰaで０．３３となる。この数値は０．１≦Ｍ２／Ｍ１≦０．５の範囲内である。
【００５１】
比較例５のＭ２／Ｍ１は、０．５２（＞０．５）であった。
【００５２】
比較例６のＭ２／Ｍ１は、０．０９（＜０．１）であった。
【００５３】
上記各実施例及び比較例で得られた身体貼付用シートのサンプルについて、以下の方法で性能評価を行った。
（Ａ）柔軟性
各実施例及び比較例で得られた身体貼付用シートのサンプルについて、成人男性５人の皮膚にそれぞれ貼付し、装着中の柔軟性（柔軟で伸び易く快適かどうか）について５段階（０：良い〜４：悪い）で評価し、その評価値の平均を算出した。
（Ｂ）装着性
各実施例及び比較例で得られた身体貼付用シートのサンプルについて、成人男性５人の皮膚にそれぞれ貼付する際への装着性（くしゃくしゃにならずに貼り易いかどうか）について５段階（０：良い〜４：悪い）で評価し、その評価値の平均を算出した。
【００５４】
結果を表１にまとめる。なお表中、Ｍ１（ＭＰa）の項目の（2.92/2.41）等は（縦方向／横方向）の数値を併記したものであり、その上の数値2.67がその平均値である。
【００５５】
【表１】
2007159603.tif 000003
【００５６】
（Ｃ）総合評価
実施例１（積層シート１００μｍ）と比較例２（単層フィルム１００μｍ）とを比較すると、総厚が同一であるのに実施例１（柔軟性：０．６）では比較例２（柔軟性：２．９）より軽い力で伸縮性を示し、シートが伸びる際に必要とされる力はより小さなものであった。また、実施例２（積層シート１５０μｍ）と比較例３（単層フィルム１５０μｍ）とを比較すると、総厚が同一であるのに実施例２（柔軟性：０．９）では比較例３（柔軟性：３．５）より軽い力で伸縮性を示し、シートが伸びる際に必要とされる力はより小さなものであった。すなわち、実施例１、２は比較例２、３によりもそれぞれ柔軟性に優れていた。
【００５７】
比較例５（Ｍ２／Ｍ１＝０．５２＞０．５）は、身体等への追従性があまりよくなく装着性に劣る（４．０）ものであった。比較例６（Ｍ２／Ｍ１＝０．０９＜０．１）は、積層シートの腰が損なわれ柔軟性に劣る（４．０）ものであった。
【００５８】
また、比較例１（単層フィルム２５μｍ）は装着性（３．６）であり、腰がなくフニャフニャしていた。比較例４（単層フィルム２５μｍにチュールネットを接着）は柔軟性（３．２）でゴワゴワし、装着性（３．６）も悪かった。
【００５９】
すなわち、Ｍ１とＭ２が０．１≦Ｍ２／Ｍ１≦０．５の関係を有する実施例１，２のものは、全体的な装着感に優れたものであった。
【産業上の利用可能性】
【００６０】
透湿性、伸縮性、装着性、取扱い性に優れる高性能の積層シートとして医療用途や化粧品用途その他各種の用途に好適に使用することができる。
【図面の簡単な説明】
【００６１】
【図１】この発明の積層シートの実施形態を説明する拡大斜視図。
【図２】図１の積層シートの粘着層を説明する断面図。
【図３】図２の積層シートの粘着層について第２態様を説明する断面図。
【図４】図２の積層シートの粘着層について第３態様を説明する断面図。
【図５】図２の積層シートの粘着層について第４態様を説明する断面図。
【符号の説明】
【００６２】
１  基材フィルム
２  パターン層
４  粘着層
【図１】
2007159603.tif 000004
【図２】
2007159603.tif 000005
【図３】
2007159603.tif 000006
【図４】
2007159603.tif 000007
【図５】
2007159603.tif 000008